(57)【要約】【課題】液体で処理することができるゲート誘電体材料により得られる薄膜トランジスタを提供する。【解決手段】重合された１種または複数のモノマを含む放射線架橋ポリマを含有するゲート誘電体を備える薄膜トランジスタであって、前記１種または複数のモノマは、置換されていてもよいビニルアリールアルコールを含む薄膜トランジスタである。【選択図】なし【特許請求の範囲】
【請求項１】
重合された１種または複数のモノマを含む放射線架橋ポリマを含有するゲート誘電体を備える薄膜トランジスタであって、
前記１種または複数のモノマは、置換されていてもよいビニルアリールアルコールを含むことを特徴とする薄膜トランジスタ。
【請求項２】
（ａ）半導体層と、
（ｂ）ゲート電極と、
（ｃ）前記半導体層と接触しているソース電極と、
（ｄ）前記半導体層と接触しているドレイン電極と、
（ｅ）前記半導体層と前記ゲート電極との間に配置されたゲート誘電体と、
を備える薄膜トランジスタであって、
前記ゲート誘電体は、重合された１種または複数のモノマを含む放射線架橋ポリマを含有し、
前記１種または複数のモノマは、置換されていてもよいビニルアリールアルコールを含むことを特徴とする薄膜トランジスタ。
【請求項３】
（ａ）重合された１種または複数のモノマを含むポリマを含有する組成物を被着させるステップであって、前記１種または複数のモノマは置換されていてもよいビニルアリールアルコールを含むステップと、
（ｂ）前記組成物を照射して、前記ポリマを架橋するステップと、
を含むことを特徴とする方法。
【請求項４】
薄膜トランジスタの作製方法であって、
（ａ）ゲート誘電体前駆体組成物を被着させるステップであって、前記ゲート誘電体前駆体組成物は重合された１種または複数のモノマを含むポリマを含有し、前記１種または複数のモノマは置換されていてもよいビニルアリールアルコールを含むステップと、
（ｂ）前記ゲート誘電体前駆体組成物を照射して、前記ポリマを架橋させるステップと、
を含むことを特徴とする薄膜トランジスタの作製方法。
【発明の詳細な説明】
【技術分野】
【０００１】
本発明は、米国標準技術局（ＮＩＳＴ）によって与えられた協力協定第７０ＮＡＮＢＯＨ３０３３号の下、米国政府支援で行われた。米国政府は、本発明においていくつかの権利を有する。
【０００２】
この開示は、様々な例示的な実施形態において、マイクロ電子デバイスを含めて、電子デバイス、およびこのようなデバイスの作製方法に関する。より詳細には、この開示は、重合された１種または複数のモノマを含む放射線架橋ポリマを含有するゲート誘電体を有する薄膜トランジスタを含めた、デバイスに関する。実施形態では、放射線架橋ポリマの前記１種または複数のモノマが、置換されていてもよいビニルアリールアルコールを含む。
【背景技術】
【０００３】
薄膜トランジスタは、例えばセンサ、撮像、およびディスプレイデバイスを含めて、現代エレクトロニクスの基本的な構成要素である。現在主流のシリコン技術を使用した薄膜トランジスタ回路は、特に、高スイッチング速度が必須でないアクティブマトリックス液晶モニターまたはテレビのようなディスプレイ用のバックプレーンスイッチング回路などの大面積デバイス用途では、コストがかかりすぎる可能性がある。シリコン系薄膜トランジスタ回路の高いコストは、主に資本集約的作製設備、および厳しい制御環境下での複雑な高温高真空の写真平版作製方法（photolithographic fabrication process）に起因する。
【０００４】
通常の写真平版方法を用いたシリコン系薄膜トランジスタ回路作製のコストおよび複雑さのため、スピンコーティング、溶液流延、ディップコーティング、ステンシル／スクリーン印刷、フレキソ印刷、グラビア、オフセット印刷、インクジェット印刷、マイクロコンタクトプリンティングなど、またはこれらの方法の組合せなど、液体ベースのパターニングおよび被着技法を使用して潜在的に作製することができるプラスチック薄膜トランジスタにますます関心が寄せられている。このような方法は、電子デバイス用のシリコン系薄膜トランジスタ回路を作製する際に使用される複雑な写真平板方法に比べて一般に簡単で費用効果が高い。したがって、液体で処理した薄膜トランジスタ回路を作製するためには、液体で処理できる材料が必要である。
【０００５】
プラスチック薄膜トランジスタ用材料の現在の研究開発活動の大部分は、半導体材料、特に液体で処理することができる有機およびポリマの半導体に傾注されてきた。一方、液体で処理することができる誘電材料など他の材料構成要素はあまり注意を払われてこなかった。
【０００６】
プラスチック薄膜トランジスタ用途の場合、実施形態では、材料はすべて液体で処理することができるものとすることが望ましい。プラスチック基材を、軟質の有機またはポリマのトランジスタ構成要素とともに使用すると、硬質の基材上の通常の薄膜トランジスタ回路を、機械的耐久性がより高く構造的に柔軟なプラスチック薄膜トランジスタ回路設計に変えることができる。柔軟な薄膜トランジスタ回路は、機械的に強靭で柔軟な電子デバイスを作成するのに有用である。
【０００７】
以下の文献は、背景情報を提供している。
【０００８】
ケリー（Ｋｅｌｌｅｙ）ら、米国特許出願公開第２００３／０１０２４７１号明細書。
ケリー（Ｋｅｌｌｅｙ）ら、米国特許出願公開第２００３／０１０２４７２号明細書。
ケリー（Ｋｅｌｌｅｙ）ら、米国特許第６，４３３，３５９号明細書。
バイ（Ｂａｉ）ら、米国特許出願公開第２００４／０２２２４１２号明細書。
Ｆ．ガルニエ（Ｆ．Ｇａｒｎｉｅｒ）ら、「Ａｌｌ−Ｐｏｌｙｍｅｒ  Ｆｉｅｌｄ−Ｅｆｆｅｃｔ  Ｔｒａｎｓｉｓｔｏｒ  Ｒｅａｌｉｚｅｄ  ｂｙ  Ｐｒｉｎｔｉｎｇ  Ｔｅｃｈｎｉｑｕｅｓ」、Ｓｃｉｅｎｃｅ、２６５巻、１６８４〜１６８６頁（１９９４年９月１６日）。
Ｓ．Ｙ．パーク（Ｓ．Ｙ．Ｐａｒｋ）ら、「Ｃｏｏｐｅｒａｔｉｖｅ  ｐｏｌｙｍｅｒ  ｇａｔｅ  ｄｉｅｌｅｃｔｒｉｃｓ  ｉｎ  ｏｒｇａｎｉｃ  ｔｈｉｎ−ｆｉｌｍ  ｔｒａｎｓｉｓｔｏｒｓ」、Ａｐｐｌ．Ｐｈｙｓ．Ｌｅｔｔ．、８５巻、１２号、２２８３〜２２８５頁（２００４年９月２０日）。
Ｆ．ガルニエ（Ｆ．Ｇａｒｎｉｅｒ）ら、「Ｍｏｌｅｃｕｌａｒ  Ｅｎｇｉｎｅｅｒｉｎｇ  ｏｆ  Ｏｒｇａｎｉｃ  Ｓｅｍｉｃｏｎｄｕｃｔｏｒｓ：Ｄｅｓｉｇｎ  ｏｆ  Ｓｅｌｆ−Ａｓｓｅｍｂｌｙ  Ｐｒｏｐｅｒｔｉｅｓ  ｉｎ  Ｃｏｎｊｕｇａｔｅｄ  Ｔｈｉｏｐｈｅｎｅ  Ｏｌｉｇｏｍｅｒｓ」、Ｊ．Ａｍ．Ｃｈｅｍ．Ｓｏｃ．、１１５巻、８７１６〜８７２１頁（１９９３年）。
Ｍ．ハリク（Ｍ．Ｈａｌｉｋ）ら、「Ｆｕｌｌｙ  ｐａｔｔｅｒｎｅｄ  ａｌｌ−ｏｒｇａｎｉｃ  ｔｈｉｎ  ｆｉｌｍ  ｔｒａｎｓｉｓｔｏｒｓ」、Ａｐｐｌ．Ｐｈｙｓ．Ｌｅｔｔ．、８１巻、２号、２８９〜２９１頁（２００２年７月８日）。
Ｒ．シュローダー（Ｒ．Ｓｃｈｒｏｅｄｅｒ）ら、「Ａ  ｓｔｕｄｙ  ｏｆ  ｔｈｅ  ｔｈｒｅｓｈｏｌｄ  ｖｏｌｔａｇｅ  ｉｎ  ｐｅｎｔａｃｅｎｅ  ｏｒｇａｎｉｃ  ｆｉｅｌｄ−ｅｆｆｅｃｔ  ｔｒａｎｓｉｓｔｏｒｓ」、Ａｐｐｌ．Ｐｈｙｓ．Ｌｅｔｔ．、８３巻、１５号、３２０１〜３２０３頁（２００３年１０月１３日）。
Ｚ．バオ（Ｚ．Ｂａｏ）ら、「Ｓｉｌｓｅｓｑｕｉｏｘａｎｅ  Ｒｅｓｉｎｓ  ａｓ  Ｈｉｇｈ−Ｐｅｒｆｏｒｍａｎｃｅ  Ｓｏｌｕｔｉｏｎ  Ｐｒｏｃｅｓｓｉｂｌｅ  Ｄｉｅｌｅｃｔｒｉｃ  Ｍａｔｅｒｉａｌｓ  ｆｏｒ  Ｏｒｇａｎｉｃ  Ｔｒａｎｓｉｓｔｏｒ  Ａｐｐｌｉｃａｔｉｏｎｓ」、Ａｄｖ．Ｆｕｎｃｔ．Ｍａｔｅｒ．、１２巻、８号、１〜６頁（２００２年８月）。
Ｊ．ベレス（Ｊ．Ｖｅｒｅｓ）ら、「Ｇａｔｅ  Ｉｎｓｕｌａｔｏｒｓ  ｉｎ  Ｏｒｇａｎｉｃ  Ｆｉｅｌｄ−Ｅｆｆｅｃｔ  Ｔｒａｎｓｉｓｔｏｒｓ」、Ｃｈｅｍ．Ｍａｔｅｒ．、２００４年、１６巻、４５４３〜４５５５頁（ウェブ上で出版、０９／１１／２００４）。
レイレイ・チュア（Ｌａｙ−Ｌａｙ  Ｃｈｕａ）ら、「Ｈｉｇｈ−ｓｔａｂｉｌｉｔｙ  ｕｌｔｒａｔｈｉｎ  ｓｐｉｎ−ｏｎ  ｂｅｎｚｏｃｙｃｌｏｂｕｔｅｎｅ  ｇａｔｅ  ｄｉｅｌｅｃｔｒｉｃ  ｆｏｒ  ｐｏｌｙｍｅｒ  ｆｉｅｌｄ−ｅｆｆｅｃｔ  ｔｒａｎｓｉｓｔｏｒｓ」、Ａｐｐｌ．Ｐｈｙｓ．Ｌｅｔｔ．、８４巻、１７号、３４００〜３４０２頁（２００４年４月２６日）。
Ｊ．パーク（Ｊ．Ｐａｒｋ）ら、「Ａ  ｐｏｌｙｍｅｒ  ｇａｔｅ  ｄｉｅｌｅｃｔｒｉｃ  ｆｏｒ  ｈｉｇｈ−ｍｏｂｉｌｉｔｙ  ｐｏｌｙｍｅｒ  ｔｈｉｎ−ｆｉｌｍ  ｔｒａｎｓｉｓｔｏｒｓ  ａｎｄ  ｓｏｌｖｅｎｔ  ｅｆｆｅｃｔｓ」、Ａｐｐｌ．Ｐｈｙｓ．Ｌｅｔｔ．、８５巻、１５号、３２８３〜３２８５号（２００４年１０月１１日）。
Ｚ．トゥジンスキ（Ｚ．Ｔｕｒｚｙｎｓｋｉ）ら、「Ｉｎｆｌｕｅｎｃｅ  ｏｆ  ｄｉｆｆｕｓｉｏｎ  ａｎｄ  ｉｎｄｕｃｅｄ  π−ｂｏｎｄｓ  ｏｎ  ｔｈｅ  ｕｌｔｒａ−ｖｉｏｌｅｔ  ｒａｄｉａｔｉｏｎ−ｉｎｉｔｉａｔｅｄ  ｃｒｏｓｓｌｉｎｋｉｎｇ  ｏｆ  ｐｏｌｙｓｔｙｒｅｎｅ  ｉｎ  ｓｏｌｕｔｉｏｎ」、Ｐｏｌｙｍｅｒ、３１巻、１５００〜１５０６頁（１９９０年８月）。
Ｋ．カト（Ｋ．Ｋａｔｏ）、「Ｅｆｆｅｃｔ  ｏｆ  Ｍｏｌｅｃｕｌａｒ  Ｗｅｉｇｈｔ  ｏｎ  Ｃｈａｎｇｅｓ  Ｐｒｏｄｕｃｅｄ  ｉｎ  ｔｈｅ  Ｓｕｒｆａｃｅ  Ｌａｙｅｒ  ｏｆ  Ｐｏｌｙｓｔｙｒｅｎｅ  Ｆｉｌｍ  ｉｎ  ａ  Ｎｉｔｒｏｇｅｎ  Ａｔｍｏｓｐｈｅｒｅ  ｂｙ  Ｕｌｔｒａｖｉｏｌｅｔ  Ｉｒｒａｄｉａｔｉｏｎ」、Ｊｏｕｒｎａｌ  ｏｆ  Ａｐｐｌｉｅｄ  Ｐｏｌｙｍｅｒ  Ｓｃｉｅｎｃｅ、１３巻、５９９〜６０６頁（１９６９年）。
【０００９】
【特許文献１】米国特許出願公開第２００３／０１０２４７１号明細書
【特許文献２】米国特許出願公開第２００３／０１０２４７２号明細書
【特許文献３】米国特許第６，４３３，３５９号明細書
【特許文献４】米国特許出願公開第２００４／０２２２４１２号明細書
【非特許文献１】Ｆ．ガルニエら、Ｓｃｉｅｎｃｅ、２６５巻、１６８４〜１６８６頁（１９９４年９月１６日）
【非特許文献２】Ｓ．Ｙ．パークら、Ａｐｐｌ．Ｐｈｙｓ．Ｌｅｔｔ．、８５巻、１２号、２２８３〜２２８５頁（２００４年９月２０日）
【非特許文献３】Ｆ．ガルニエら、Ｊ．Ａｍ．Ｃｈｅｍ．Ｓｏｃ．、１１５巻、８７１６〜８７２１頁（１９９３年）
【非特許文献４】Ｍ．ハリクら、Ａｐｐｌ．Ｐｈｙｓ．Ｌｅｔｔ．、８１巻、２号、２８９〜２９１頁（２００２年７月８日）
【非特許文献５】Ｒ．シュローダーら、Ａｐｐｌ．Ｐｈｙｓ．Ｌｅｔｔ．、８３巻、１５号、３２０１〜３２０３頁（２００３年１０月１３日）
【非特許文献６】Ｚ．バオら、Ａｄｖ．Ｆｕｎｃｔ．Ｍａｔｅｒ．、１２巻、８号、１〜６頁（２００２年８月）
【非特許文献７】Ｊ．ベレスら、Ｃｈｅｍ．Ｍａｔｅｒ．、２００４年、１６巻、４５４３〜４５５５頁（ウェブ上で出版、０９／１１／２００４）
【非特許文献８】レイレイ・チュアら、Ａｐｐｌ．Ｐｈｙｓ．Ｌｅｔｔ．、８４巻、１７号、３４００〜３４０２頁（２００４年４月２６日）
【非特許文献９】Ｊ．パークら、Ａｐｐｌ．Ｐｈｙｓ．Ｌｅｔｔ．、８５巻、１５号、３２８３〜３２８５号  （２００４年１０月１１日）
【非特許文献１０】Ｚ．トゥジンスキら、Ｐｏｌｙｍｅｒ、３１巻、１５００〜１５０６頁（１９９０年８月）
【非特許文献１１】Ｋ．カト、Ｊｏｕｒｎａｌ  ｏｆ  Ａｐｐｌｉｅｄ  Ｐｏｌｙｍｅｒ  Ｓｃｉｅｎｃｅ、１３巻、５９９〜６０６頁（１９６９）
【発明の開示】
【発明が解決しようとする課題】
【００１０】
本発明の実施形態によって取り組む潜在的問題は、液体被着技法を使用して形成されるゲート誘電体が、他の層をゲート誘電体の上に被着させることによって悪影響を受ける可能性があることである。
【課題を解決するための手段】
【００１１】
実施形態では、重合された１種または複数のモノマを含む放射線架橋ポリマを含むゲート誘電体を備える薄膜トランジスタであって、１種または複数のモノマが置換されていてもよいビニルアリールアルコールを含む薄膜トランジスタが提供される。
【００１２】
別の実施形態では、
（ａ）半導体層と、
（ｂ）ゲート電極と、
（ｃ）前記半導体層と接触しているソース電極と、
（ｄ）前記半導体層と接触しているドレイン電極と、
（ｅ）前記半導体層と前記ゲート電極との間に配置されたゲート誘電体と
を備える薄膜トランジスタであって、前記ゲート誘電体が重合された１種または複数のモノマを含む放射線架橋ポリマを含有し、前記１種または複数のモノマが置換されていてもよいビニルアリールアルコールを含む薄膜トランジスタが提供される。
【００１３】
他の実施形態では、
（ａ）重合された１種または複数のモノマを含むポリマを含む組成物を被着させるステップであって、前記１種または複数のモノマが置換されていてもよいビニルアリールアルコールを含むステップと、
（ｂ）前記組成物を照射して、前記ポリマを架橋するステップと、
を含む方法が提供される。
【００１４】
追加の実施形態では、薄膜トランジスタの作製方法であって、
（ａ）ゲート誘電体前駆体組成物を被着させるステップであって、前記ゲート誘電体前駆体組成物が重合された１種または複数のモノマを含む放射線架橋ポリマを含有し、前記１種または複数のモノマが置換されていてもよいビニルアリールアルコールを含むステップと、
（ｂ）前記ゲート誘電体前駆体組成物を照射して、前記ポリマを架橋させるステップと、
を含む薄膜トランジスタの作製方法が提供される。
【発明を実施するための最良の形態】
【００１５】
別段の注記のない限り、異なる図面中の同じ参照番号は、同じまたは同様の特徴を指す。
【００１６】
一般に、薄膜トランジスタは、３つの電極（ゲート電極、ソース電極、およびドレイン電極）、ゲート誘電体（絶縁層と呼ばれることもある）、半導体層、支持基板、およびオプションの保護層を含む。
【００１７】
図１〜４は、適切な薄膜トランジスタ（ＴＦＴ）の構造的構成の例示的実施形態である。図１〜４は、薄膜トランジスタの様々な層について考え得る構成を単に例示するものであって、いかなる方法によっても限定するためのものではない。
【００１８】
特定の用語が以下の説明で明瞭にするため使用されるが、これらの用語は、図面で例として選択された実施形態の具体的な構造のみに言及するためのものであり、開示の範囲を拘束または限定するためのものではない。
【００１９】
図１には、基板１６、それと接触している金属接点１８（ゲート電極）、ゲート誘電体層１４、ならびにその上に被着させたソース電極２０およびドレイン電極２２の２つの金属接点を備える有機薄膜トランジスタ（「ＯＴＦＴ」）構成１０の概略図がある。金属接点２０と２２の上および間には、本明細書に例示されているような有機半導体層１２がある。
【００２０】
図２は、基板３６、ゲート電極３８、ソース電極４０、およびドレイン電極４２、ゲート誘電体３４、ならびに有機半導体層３２を備える別のＯＴＦＴ構成３０の概略図である。
【００２１】
図３は、基板としてもゲート電極としても働く高濃度にｎ型ドープされたシリコンウェハ５６、ゲート誘電体５４、有機半導体層５２、ならびにその上に被着させたソース電極６０およびドレイン電極６２を備える別のＯＴＦＴ構成５０の概略図である。
【００２２】
図４は、基板７６、ゲート電極７８、ソース電極８０、ドレイン電極８２、有機半導体層７２、およびゲート誘電体７４を備える追加のＯＴＦＴ構成７０の概略図である。
【００２３】
この開示のいくつかの実施形態では、オプションの保護層を含むこともできる。例えば、このようなオプションの保護層を図１〜４のトランジスタ構成のそれぞれの上部に組み込むことができる。保護層は、例えば酸化シリコン、窒化シリコン、ポリ（メチルメタクリラート）、ポリエステル、ポリイミド、またはポリカーボナート、あるいはその混合物を含むことができる。
【００２４】
＜ゲート誘電体＞
実施形態では、ゲート誘電体は、置換されていてもよいビニルアリールアルコールを含む重合された１種または複数のモノマを含む放射線架橋ポリマを含有する。実施形態では、ビニルアリールアルコールは非置換である。実施形態では、ポリマは、置換されていてもよいビニルアリールアルコールのホモポリマである。実施形態では、ポリマは、置換されていてもよいビニルフェノールのホモポリマである。より具体的には、ポリマは、ポリ（ビニルフェノール）である。実施形態では、ポリマは、２種以上のモノマ型のコポリマである。この場合、コポリマ（copolymer）という用語は、ターポリマ（terpolymer）およびテトラポリマ（tetrapolymer）を包含する。コポリマは、ランダム、ブロック、または交互ポリマとすることができる。他の実施形態では、ポリマは、置換されていてもよいビニルアリールアルコールとアクリラートのコポリマである。より具体的には、ポリマは、ビニルフェノールとメタクリル酸メチルのコポリマである。
【００２５】
実施形態では、ビニルアリールアルコールは、ビニル部分および／またはアリールアルコール部分において、炭化水素基、ハロゲン、およびヘテロ原子含有基からなる例示的な群から独立に選択される置換基で１回、２回、またはそれ以上置換されている。
【００２６】
実施形態では、置換されていてもよいビニルアリールアルコールは、式（Ｉ）の例示的一般構造を有する。
【００２７】
【化１】
2006295165.tif 000002
（Ｉ）
【００２８】
式（Ｉ）中、Ｒは水素またはアルキル基（例えば、メチルおよびエチル）である。アリールアルコール（Arylalcohol）基には、例えばフェノール、ベンジルアルコール、フェニルエタノール、フェニルプロパノールなどが含まれる。
【００２９】
実施形態では、アリールアルコール基は、フェノール基である。したがって、置換されていてもよいビニルアリールアルコールは、実施形態では、式（ＩＩ）の例示的一般構造を有する。
【００３０】
【化２】
2006295165.tif 000003
（ＩＩ）
【００３１】
式中、Ｒは先に定義したのと同じであり、Ｒ’は独立に、水素、炭化水素基、ハロゲン、およびヘテロ原子含有基からなる例示的群から選択され、ｍは、０〜４の整数である。
【００３２】
炭化水素基は、例えば１〜約２５個の炭素原子、または１〜約１０個の炭素原子を含み、例えば直鎖状アルキル基、分枝状アルキル基、シクロアルキル基、アリール基、アルキルアリール基、およびアリールアルキル基とすることができる。例示的な炭化水素基には、例えばメチル、エチル、プロピル、ブチル、ペンチル、ヘキシル、ヘプチル、オクチル、ノニル、デシル、ウンデシル、ドデシル、トリデシル、テトラデシル、ペンタデシル、シクロペンチル、シクロヘキシル、シクロヘプチル、およびその異性体が含まれる。
【００３３】
炭化水素基は場合によっては、例えばハロゲン（塩素、臭素、フッ素、およびヨウ素）、または本明細書に記載するヘテロ原子含有基、あるいはその混合物で１回以上置換されている。
【００３４】
ヘテロ原子含有基は、例えば２〜約５０個の原子、または２〜約３０個の原子を有し、例えば窒素含有部分（nitrogen containing moiety）、アルコキシ基、ヘテロ環系、アルコキシアリール、およびアリールアルコキシとすることができる。例示的なヘテロ原子含有基には、例えばシアノ、ニトロ、メトキシル、エトキシル、およびプロポキシが含まれる。
【００３５】
ハロゲンは、塩素、臭素、フッ素、およびヨウ素とすることができる。
【００３６】
ゲート誘電体で使用するポリマを架橋することは、以下の理由のうちの１つまたは複数の理由のため有利となり得る。第１に、架橋性ゲート誘電体は、ゲート誘電体のパターニングの可能性をもたらす。ポリマの架橋部分は溶媒に不溶になるが、ポリマの非架橋部分は適切な溶媒を使用して除去することができる。第２に、架橋ゲート誘電体は、より良好な機械的諸特性を有することができる。第３に、架橋ゲート誘電体によって、ゲート誘電体の構造上かつ化学上の完全性に影響を及ぼすことなく、１種または複数の追加の液体被着層を使用することが可能になるはずである。例えば、誘電材料が架橋され、半導体溶液の溶媒に可溶でない場合、ゲート誘電体上の半導体層の液体被着によって、ゲート誘電体に欠陥が生じないはずである。
【００３７】
実施形態では、ゲート誘電体を適切な放射線に曝露させて架橋する。放射線架橋は、清浄な方法である。得られた架橋ゲート誘電体は、通常は、ゲート誘電体全体にわたって高架橋密度、および架橋の均一性を示す。架橋に利用することができる放射線には、例えば紫外線照射、マイクロ波照射、赤外線照射、Ｘ線照射など、またはその組合せが含まれる。実施形態では、放射線は、例えば約２００〜約３６０ｎｍの波長、好ましくは約２５０ｎｍの波長の紫外線照射である。放射線架橋を例えば約２００℃未満、約１５０℃未満、約１００℃未満、または約５０℃未満の比較的低温で行うことができる。実施形態では、放射線架橋を室温で実施する。プラスチック基板の大半は、寸法の狂いまたは損傷なしに高温での処理に耐えることができないので、低温架橋は、特にプラスチック薄膜トランジスタの場合重要である。放射線架橋は一般に速い反応でもあり、例えば約１時間未満、約３０分未満、または約１０分未満の短時間で完了することができる。
【００３８】
実施形態では、架橋ポリマを形成するための架橋剤を使用しない。架橋剤を使用すると、ゲート誘電体の特性が悪く変化するおそれがある。しかし、他の実施形態では、架橋剤を使用して、架橋ポリマを形成する。例示的な架橋剤は、例えば少なくとも２つのイソシアナート基を含む化合物、少なくとも２つのエポキシ基を含む化合物、少なくとも２つのカルボン酸基を含む化合物、およびカルボン酸の酸無水物、ならびにその混合物である。架橋剤とポリマの重量比は、例えば約１：１００〜約４０：１００とすることができる。
【００３９】
実施形態では、ゲート誘電体は、放射線架橋ポリマを主としてまたは放射線架橋ポリマ単独で構成される（ゲート誘電体を形成するのに使用された残量の非架橋ポリマが存在することがある）。
【００４０】
実施形態では、ゲート誘電体の作製は、液体被着（liquid deposition）と、その後に続く放射線架橋によって実現される。液体被着は、液体をビヒクルとして使用して、材料を運搬する方法を指す。実施形態では、液体は、例えば水または有機溶媒などの溶媒とすることができる。液体被着の例は、スピンコーティング、ブレードコーティング、ロッドコーティング、スクリーン印刷、インクジェット印刷、スタンピングなどである。追加のステップが、いくつかの実施形態でのゲート誘電体の作製に有用である場合がある。例えば、液体被着した後に、アニーリングを行うことができ、放射線架橋した後に、すすぎまたは洗浄を行うことができる。
【００４１】
ゲート誘電体は単層でもよく、あるいは多層でもよい。単層／多層のゲート誘電体の各層は、例えば約５０ナノメートル〜約２マイクロメートルの厚さを有する。他の実施形態では、単層／多層のゲート誘電体の各層は、例えば約２００ナノメートル〜約１マイクロメートルの厚さを有する。他の実施形態では、ゲート誘電体は約５０ナノメートル〜約２マイクロメートルの厚さを有する単層である。厚さは、楕円偏光法（ellipsometry）およびプロフィロメトリ（profilometry）などの知られている技法で決定することができる。多層ゲート誘電体の場合、実施形態では、放射線架橋ポリマを含む層を多層ゲート誘電体の他の層に比べて半導体層に最も接近させて配置する。他の実施形態では、多層ゲート誘電体の場合、放射線架橋ポリマを含む層は、半導体層と直接接触させない。多層ゲート誘電体の他の層に有用な材料は、例えば有機もしくは無機の電気絶縁材料、またはその組合せを含むことができる。実施形態では、有機電気絶縁材料は、例えばポリイミド類、エポキシ類、ポリアクリラート類、ポリビニル類、ポリエステル類、ポリエーテル類などのポリマ材料、上記のポリマのコポリマ、およびその混合物を含むことができる。無機電気絶縁材料は、例えば酸化シリコン、酸化アルミニウム、酸化タンタル、酸化チタン、酸化イットリウム、酸化ハフニウム、酸化ジルコニウム、酸化ランタン、ストロンチウム酸塩（strontates）、タンタル酸塩（tantalates）、チタン酸塩（titanates）、ジルコン酸塩（zirconates）、窒化シリコン、セレン化亜鉛、硫化亜鉛、およびその混合物を含むことができる。
【００４２】
＜基板＞
基板は、例えばシリコン、ガラス板、プラスチックフィルムまたはシートから構成することができる。構造的に柔軟なデバイスでは、例えばポリエステル、ポリカーボナート、ポリイミドシートなどのプラスチック基板が好ましい場合がある。基板の厚さは、約１０マイクロメートルから約１０ミリメートルを超えるものとすることができる。例示的な厚さは、特に軟質のプラスチック基板の場合約５０〜約１００マイクロメートルであり、ガラス板やシリコンウェハなどの硬質基板の場合約１〜約１０ミリメートルである。
【００４３】
＜電極＞
ゲート電極は、薄い金属フィルム、導電ポリマフィルム、導電性インクまたはペーストから作製された導電フィルムとすることができ、あるいは基板それ自体をゲート電極、例えば高濃度ドープシリコンとすることができる。ゲート電極材料の例には、アルミニウム、金、クロム、酸化インジウムスズ、ポリスチレンスルホネートをドープしたポリ（３，４−エチレンジオキシチオフェン）（ＰＳＳ−ＰＥＤＯＴ）などの導電ポリマ、Ａｃｈｅｓｏｎ  Ｃｏｌｌｏｉｄｓ  Ｃｏｍｐａｎｙから入手可能なＥＬＥＣＴＲＯＤＡＧ（商標）などの、ポリマ結合剤中のカーボンブラック／黒鉛またはコロイド状銀分散液からなる導電性インク／ペーストが含まれるが、これらに限定されない。ゲート電極層を、真空蒸着、金属または導電性金属酸化物のスパッタリング、スピンコーティング，流延（casting），または印刷による導電ポリマ溶液または導電性インクからのコーティングによって調製することができる。ゲート電極層の厚さは、例えば金属フィルムの場合約１０〜約２００ナノメートルであり、ポリマ導電体の場合約１〜約１０マイクロメートルの範囲である。
【００４４】
ソースおよびドレイン電極は、低抵抗のオーム接触を半導体層に提供する材料から作製することができる。ソースおよびドレイン電極としての使用に適した典型的な材料には、金、ニッケル、アルミニウム、白金、導電ポリマ、および導電性インクなどゲート電極材料のものが含まれる。ソースおよびドレイン電極の典型的な厚さは、例えば約４０ナノメートル〜約１０マイクロメートルであり、より具体的には厚さは、約１００〜約４００ナノメートルである。
【００４５】
＜半導体層＞
有機半導体層としての使用に適した材料には、アントラセン、テトラセン、ペンタセンおよび置換ペンタセン類などのアセン類、ペリレン類、フラーレン類、フタロシアニン類、オリゴチオフェン類、ポリチオフェン類、ならびにその置換誘導体が含まれる。実施形態では、有機半導体層を液体処理可能な材料から形成する。適切な半導体材料の例示的な例には、ポリチオフェン類、オリゴチオフェン類、開示を全体として本願に引用して援用する米国特許出願公開第２００３／０１６０２３４号として公開されている米国特許出願第１０／０４２，３４２号、ならびに米国特許第６，６２１，０９９号、第６，７７４，３９３号、および第６，７７０，９０４号に記載されている半導体ポリマが含まれる。さらに、適切な材料には、その開示も全体として本願に引用して援用するＣ．Ｄ．ディミトラコプロス（Ｄｉｍｉｔｒａｋｏｐｏｕｌｏｓ）およびＰ．Ｒ．Ｌ．マレンファント（Ｍａｌｅｎｆａｎｔ）、「Ｏｒｇａｎｉｃ  Ｔｈｉｎ  Ｆｉｌｍ  Ｔｒａｎｓｉｓｔｏｒｓ  ｆｏｒ  Ｌａｒｇｅ  Ａｒｅａ  Ｅｌｅｃｔｒｏｎｉｃｓ」、Ａｄｖ．Ｍａｔｅｒ．、１２巻、２号、９９〜１１７頁（２００２）に開示されている半導体ポリマが含まれる。
【００４６】
半導体層は、真空蒸着、スピンコーティング、溶液流延（solution casting）、ディップコーティング、ステンシル／スクリーン印刷、フレキソ印刷、グラビア、オフセット印刷、インクジェット印刷、マイクロコンタクトプリンティング、これらの方法の組合せなどに限定されないがこれらを含めて適切な任意の手段によって形成することができる。実施形態では、半導体層を液体被着方法によって形成する。実施形態では、半導体層は、約１０ナノメートル〜約１マイクロメートルの厚さを有する。別の実施形態では、有機半導体層は、約３０〜約１５０ナノメートルの厚さを有する。他の実施形態では、半導体層は、約４０〜約１００ナノメートルの厚さを有する。
【００４７】
ゲート誘電体、ゲート電極、半導体層、ソース電極、およびドレイン電極を任意の順序で形成する。実施形態では、ゲート電極および半導体層はともに、ゲート誘電体と接触し、ソース電極およびドレイン電極はともに半導体層と接触している。「任意の順序で」という語句には、順次形成および同時形成が含まれる。例えば、ソース電極およびドレイン電極を同時にまたは順次に形成することができる。電界効果トランジスタの組成物、作製、および操作は、開示を全体として本願に引用して援用するバオ（Ｂａｏ）らの米国特許第６，１０７，１１７号に記載されている。
【実施例】
【００４８】
以下、実施例および比較例を挙げ、本発明をより具体的に詳細に説明するが、本発明は、以下の実施例に限定されるものではない。百分率および部はすべて、別段の指摘がない限り重量による。本明細書では、室温は例えば約２０〜約２５℃の温度を指す。
【００４９】
（実施例１）
ボトムゲートでトップコンタクト型の薄膜トランジスタを作製した。ポリ（ビニルフェノール）（ＰＶＰ）の１０重量％（ｗｔ％）のｎ−ブタノール溶液を０．２ミクロンシリンジフィルタでろ過し、次いでｎ型ドープされたシリコンウェハにスピンコーティングによって被着させた。得られた７５０ｎｍの薄いフィルムを６０℃で３０分間乾燥し、次いで１４０℃で１０分間アニールした。室温まで冷却した後、フィルムを紫外光（波長２５０ｎｍ）で２０分間照射した。照射したフィルムを６０℃のｎ−ブタノールに浸漬して、未反応のＰＶＰを除去して、乾燥した後、６００ｎｍの架橋フィルムを得た。架橋フィルムは、トルエン、ＴＨＦ、クロロベンゼン、ジクロロベンゼンなど一般的な有機溶媒による溶剤の攻撃に非常に耐性があった。電気容量（capacitance）を測定するために、金電極層をゲート誘電体層の上に真空蒸着した。キャパシタメータ（capacitor meter）を使用して、電気容量を測定すると、６．４ｎＦ／ｃｍ２であった。ゲート誘電体の誘電率を算出すると、４．１であった。
【００５０】
【化３】
2006295165.tif 000004
【００５１】
上記式で示されるポリチオフェン（式中、ｎは約５〜約５，０００の数である）を半導体として使用した。このポリチオフェンおよびその調製は、開示を全体として本願に引用して援用するベング・オング（Ｂｅｎｇ  Ｏｎｇ）らの米国特許出願公開第２００３／０１６０２３０号に記載されている。ポリチオフェン半導体層をｎ型ドープされたシリコンウェハ基板上のゲート誘電体の上にスピンコーティングで被着させた。半導体層を真空オーブン中、約８０℃〜約１４５℃で３０分間乾燥し、次いで室温まで冷却した。その後、一組のソース／ドレイン電極対を得られた半導体層の上にシャドーマスクを用いて真空蒸着して、様々な寸法の一連の薄膜トランジスタを形成した。
【００５２】
得られたトランジスタは、ケースレー（Keithley）４２００半導体特性決定システム（Semiconductor characterization system）を使用して評価した。チャネル長約９０ミクロン、およびチャネル幅約１０００ミクロンの薄膜トランジスタを、出力および増幅特性曲線を測定することによって特性決定した。デバイスは、約ゼロボルトにおいて電流オンオフ比２×１０４でターンオンした。オフ電流は非常に低く、熱成長させた酸化シリコンをゲート誘電体として使用したＴＦＴによって得られたものにほぼ匹敵することに留意することが重要である。電界効果移動度を算出すると、０．００３ｃｍ２／Ｖ・ｓであった。
【００５３】
（実施例２）
この実施例では、ポリ（４−ビニルフェノール−コ−メチルメタクリラート）をゲート誘電体材料として使用した。ボトムゲートでトップコンタクト型のＴＦＴを実施例１の場合と同じ手順を使用して作製した。チャネル長約９０ミクロン、およびチャネル幅約１０００ミクロンの薄膜トランジスタを評価用に使用した。デバイスは、電界効果移動度０．００４ｃｍ２／Ｖ・ｓ、および電流のオンオフ比４．０×１０４を示した。
【００５４】
（実施例３）
ポリ（４−ビニルフェノール−コ−メチルメタクリラート）の１０重量％のｎ−ブタノール溶液を、ｎ型ドープされたシリコンウェハ上にスピンコートした。得られたポリ（４−ビニルフェノール−コ−メチルメタクリラート）層を、実施例１の手順に従って紫外線に曝露させることによって架橋した。次いで、約５０ｎｍのポリ（メチルシルセスキオキサン）（poly(methylsilsesquioxane)）層を、架橋ポリ（４−ビニルフェノール−コ−メチルメタクリラート）層上に被着させ、次いで１４０〜１５０℃で１時間加熱した。その後、実施例１の場合と同じ手順を使用して、半導体層およびソースドレイン接点を被着した。チャネル長約９０ミクロン、およびチャネル幅約１０００ミクロンの薄膜トランジスタを評価用に使用した。デバイスは、電界効果移動度０．１２ｃｍ２／Ｖ・ｓ、および電流のオンオフ比１．５×１０５を示した。
【００５５】
（実施例４）
この実施例では、ＰＶＰをゲート誘電体材料として使用した。ゲート誘電体を被着させ、実施例１の場合と同様にしてＵＶ架橋した。１００ｎｍのペンタセン半導体層をＰＶＰゲート誘電体層上に真空蒸着によって０．３Å／秒の速度で被着させた。チャネル長約９０ミクロン、およびチャネル幅約１０００ミクロンの薄膜トランジスタを評価用に使用した。ＴＦＴは、電界効果移動度０．５３ｃｍ２／Ｖ・ｓ、および電流オンオフ比５．０×１０６を示した。
【図面の簡単な説明】
【００５６】
【図１】ＴＦＴの形の本発明の第１の実施形態を示す図である。
【図２】ＴＦＴの形の本発明の第２の実施形態を示す図である。
【図３】ＴＦＴの形の本発明の第３の実施形態を示す図である。
【図４】ＴＦＴの形の本発明の第４の実施形態を示す図である。
【符号の説明】
【００５７】
１０，３０，５０，７０  ＯＴＦＴ構成、１２，３２，５２，７２  有機半導体層、１４，３４，５４，７４  ゲート誘電体層、１６，３６，７６  基板、１８，３８，７８  ゲート電極、２０，４０，６０，８０  ソース電極、２２，４２，６２，８２  ドレイン電極、５６  シリコンウェハ。
【図１】
2006295165.tif 000005
【図２】
2006295165.tif 000006
【図３】
2006295165.tif 000007
【図４】
2006295165.tif 000008